(57)【要約】【課題】  弾性に優れ、綿１００％の複合糸においても、その性能を得ることができる複合糸を提供すること。また、編物、織物等の、ストレッチ性、ソフトな風合いを有し、形態安定性に優れた生地に好適な複合糸を提供すること。また、強撚紡績糸の特性を有しながら、染色むらが起き難い複合糸を提供すること。【解決手段】  撚係数５以上の強撚紡績糸を芯糸としたことを特徴とする芯鞘型複合糸及び撚係数５以上の強撚紡績糸を用いることを特徴とする精紡交撚複合糸。【特許請求の範囲】
【請求項１】
撚係数５以上の強撚紡績糸を芯糸としたことを特徴とする芯鞘型複合糸。
【請求項２】
撚係数５以上の強撚紡績糸を用いることを特徴とする精紡交撚複合糸。
【発明の詳細な説明】
【技術分野】
【０００１】
本発明は、弾性に優れた複合糸に係り、更に、ストレッチ性、ソフトな風合いを有し、形態安定性に優れた生地に好適な複合糸に関する。
【背景技術】
【０００２】
従来、複合糸として、芯鞘型の複合糸、いわゆるコアヤーンが良く知られている。コアヤーンとしては、芯にフィラメント繊維を用いたものと、ステープル繊維を用いたものがある。
このうち、芯にステープル繊維を用いた複合糸として、芯成分の紡績糸のステープル繊維と鞘成分のステープル繊維が実質的に同種であり、複合糸の撚方向が芯成分の紡績糸の撚方向と同じであり、しかも複合糸の撚係数（インチ方式）が２．５〜４．０の範囲にある複合糸が知られている（特許文献１参照）。
しかしながら、この複合糸は、腰があり、ソフトな風合を有する布帛に好適であるとされているが、弾性に乏しく、芯糸に綿等からなる紡績糸を用いた複合糸において、弾性に優れたものは未だ知られていない。
【０００３】
一方、弾性を有する複合糸として、芯にポリウレタンフィラメント糸のような弾性を有する糸を用いたものが知られている（特許文献２参照）。
しかしながら、弾性糸に非弾性短繊維で被覆した複合糸は、弾性は有するものの、編織加工時の加工性が悪く、得られる生地の質感や染色性等の特性も十分ではない、という問題があった。
【０００４】
【特許文献１】特開昭６１−６３４１号公報
【特許文献２】特開２００１−１１５３５１号公報
【発明の開示】
【発明が解決しようとする課題】
【０００５】
本発明はかかる問題点を解決するものであって、その目的は、弾性に優れた複合糸を提供することにある。
また、本発明の他の目的は、ストレッチ性、ソフトな風合いを有し、形態安定性に優れた生地に好適な複合糸を提供することにある。
【課題を解決するための手段】
【０００６】
本発明の目的は、撚係数５以上の強撚紡績糸を芯糸としたことを特徴とする芯鞘型複合糸よって達成される。
また、本発明の目的は、撚係数５以上の強撚紡績糸を用いることを特徴とする精紡交撚複合糸によって達成される。
【発明の効果】
【０００７】
本発明によれば、弾性に優れた複合糸が得られ、綿１００％の複合糸においても、その性能を得ることができる。
また、本発明で得られる複合糸は、ストレッチ性を有し、ソフトな風合いで、形態安定性がある生地を提供し得る。
また、通常強撚紡績糸を用いた生地は、染料の浸透性が悪いため、染色加工が難しく、染色むらが発生し易いが、本発明の複合糸を用いた場合、強撚紡績糸の特性を有しながら、染色むらが起き難い。
【発明を実施するための最良の形態】
【０００８】
本発明の複合糸の１つは、撚係数５以上の強撚紡績糸を芯糸とする芯鞘型複合糸である。
本発明においては、芯糸に、撚係数が５以上の強撚紡績糸を用いることにより、弾性に優れた複合糸を得ることができる。
【０００９】
本発明において、撚係数は、次のようにして算出される。
【数１】
2005146472.tif 000002
【００１０】
芯糸として用いる強撚紡績糸を構成するステープル繊維の素材は、綿、羊毛等の天然繊維、ポリエステル、アクリル等の合成繊維等が挙げられ、目的に応じて適宜選択すればよい。
【００１１】
ステープル繊維の繊維長、太さは、紡機に応じて適宜設定すればよい。
【００１２】
鞘糸を構成するステープル繊維の素材としては、芯成分を同様のものが挙げられ、種々用いることができ、目的に応じて適宜選択すればよい。
ステープル繊維の繊維長、太さは、紡機に応じて適宜設定すればよい。
【００１３】
芯糸と鞘糸は、同種でも異種でもよいが、同種とするほうが染色加工の面で好ましい。
【００１４】
上記複合糸において、より弾性に優れた複合糸を得るためには、芯糸の紡績糸の撚り方向と、複合糸の撚り方向は同じであるほうが、紡出時に芯糸の紡績糸が撚り縮みを起こすため好適である。
上記複合糸の撚係数は、２．５以上が好ましい。
【００１５】
芯糸と鞘糸との比率は、複合糸中、芯糸が２０〜８０質量％となるようにすることが好ましい。
また、上記複合糸の中において、芯糸の撚係数は、好ましくは７以上、より好ましくは１０以上であることが優れた弾性を得るために好適である。
【００１６】
上記のような芯鞘型複合糸は、例えば、次のようにして製造される。すなわち、従来の芯鞘型複合糸の製造方法と同様に、精紡機において、鞘糸となる粗糸に、芯糸をフロントローラの背面から混入する。フロントローラよりドラフト中の粗糸に混入された芯糸はドラフトされた鞘糸と共に加撚されてコップ等の形態に巻き取られる。
【００１７】
このようにして得られた複合糸は、芯糸に強撚紡績糸を用いていることにより、優れた弾性を有する。
また、ヒートセット、熱水加熱等の加熱により、芯糸の強撚紡績糸は、鞘糸より収縮し、これにより複合糸により弾性が付与される。
【００１８】
本発明の他の１つの複合糸は、撚係数５以上の強撚紡績糸を用いてなる精紡交撚複合糸である。
用いるステープル繊維の素材は、上記芯鞘型複合糸と同様である。
【００１９】
上記のような精紡交撚複合糸は、例えば、次のようにして製造される。すなわち、従来の精紡交撚糸の製造方法と同様に、精紡機において、強撚紡績糸とステープル粗糸とを同一ローラーパートに適当な間隔を取って供給し、加撚部分で１本の糸にする。
【００２０】
このようにして得られた精紡交撚複合糸は、強撚紡績糸を用いていることにより、優れた弾性を有する。
【００２１】
また、本発明において用いる強撚紡績糸は、単糸でも、強撚紡績糸２本からなる双糸でもよい。
【００２２】
本発明の複合糸は、編物、織物等の生地に好適に用いられ、得られる生地は、ストレッチ性に優れ、ソフトな風合いを有し、形状安定性、防皺性を有する。
また、上記芯鞘型複合糸と精紡交撚複合糸とにおいて、芯鞘型複合糸の方が弾性は得られやすい。すなわち、両者の撚数や撚係数が同じであるとき、芯鞘型複合糸の方が弾性に優れる。
【実施例】
【００２３】
[実施例１]
芯糸として、綿１００％紡績糸（７１．６番手、撚数  ６６Ｔ／Ｉｎ、撚係数７．８、Z撚）を用い、鞘糸として、綿１００％繊維を用い、リング精紡機により芯鞘型複合糸（Z撚）を製造した。複合糸の撚数は２９Ｔ／Ｉｎ、撚係数は４．６であった。
また、得られた複合糸の中において、芯糸の紡績糸は、５６番手、撚数１０１Ｔ／Ｉｎ、撚係数１３．５であった。
得られた複合糸は、優れた弾性を有するものであった。
【００２４】
[実施例２]
芯糸として、アクリル１００％紡績糸（３８番手、撚数  ４９Ｔ／Ｉｎ、撚係数７．９、Z撚）を用い、鞘糸として、綿１００％繊維を用い、リング精紡機により芯鞘型複合糸（Z撚）を製造した。複合糸の撚数は２２Ｔ／Ｉｎ、撚係数は４．９であった。
また、得られた複合糸の中において、芯糸の紡績糸は、２８番手、撚数８４１Ｔ／Ｉｎ、撚係数１５．９であった。
得られた複合糸は、優れた弾性を有するものであった。
【００２５】
[実施例３]
一方に綿１００％紡績糸（７１．６番手、撚数  ６６Ｔ／Ｉｎ、撚係数７．８、Z撚）を用い、もう一方に、綿１００％繊維を用い、リング精紡機により精紡交撚複合糸（Z撚）を製造した。複合糸の撚数は２９Ｔ／Ｉｎ、撚係数は４．５であった。
また、得られた複合糸の中において、芯糸の紡績糸は、５６番手、撚数１０１Ｔ／Ｉｎ、撚係数１３．５であった。
得られた複合糸は、優れた弾性を有するものであった。
【産業上の利用可能性】
【００２６】
本発明の複合糸は、弾性を有し、編物、織物等に好適に用いられる。本発明の複合糸を用いた生地は、ストレッチ性に優れ、ソフトな風合いを有し、形態安定性、防皺性を有する。